(57)【要約】【解決手段】本発明はコアとこれを被覆する中間層とそれより軟らかいウレタンカバーの最外層を有するゴルフボールであり、最外層カバーの表面硬度ＪＩＳ−Ｃ硬度７６以上８８以下、最外層カバーの厚さ０．６ｍｍ以上１．０ｍｍ以下であり、中間層をコアに被覆した球体に対して初期荷重９８Ｎ(１０ｋｇｆ)を負荷した状態から終荷重１２７５Ｎ(１３０ｋｇｆ)を負荷したときまでのたわみ量をＡ、コアに対して初期荷重９８Ｎ(１０ｋｇｆ)を負荷した状態から終荷重１２７５Ｎ(１３０ｋｇｆ)を負荷したときまでのたわみ量をＢとしたとき、Ａ／Ｂ値が０．７４以上０．８２以下、かつ式：(中間層のＪＩＳ−Ｃ表面硬度×中間層厚さ)−(カバーのＪＩＳ−Ｃ表面硬度×カバー厚さ)の値が９０以上１２０以下であるゴルフボールを提供する。【効果】本発明は飛距離が大きく伸び、非常に良好なスピンコントロール性を付与し、繰り返し打撃時の割れ耐久性や耐擦過傷性に優れる。【選択図】なし【特許請求の範囲】
【請求項１】
ソリッドコアとこれを被覆する中間層とそれより軟らかいウレタンカバーの最外層を有するゴルフボールにおいて、最外層カバーの表面硬度がＪＩＳ−Ｃ硬度で７６以上８８以下であり、最外層カバーの厚さが０．６ｍｍ以上１．０ｍｍ以下であると共に、中間層をコアに被覆した球体に対して初期荷重９８Ｎ（１０ｋｇｆ）を負荷した状態から終荷重１２７５Ｎ（１３０ｋｇｆ）を負荷したときまでのたわみ量をＡ、コアに対して初期荷重９８Ｎ（１０ｋｇｆ）を負荷した状態から終荷重１２７５Ｎ（１３０ｋｇｆ）を負荷したときまでのたわみ量をＢとしたとき、Ａ／Ｂ値が０．７４以上０．８２以下であり、かつ下記の式
（中間層のＪＩＳ−Ｃ表面硬度×中間層厚さ）−
（カバーのＪＩＳ−Ｃ表面硬度×カバー厚さ）
の値が９０以上１２０以下であることを特徴とするゴルフボール。
【請求項２】
ソリッドコアの直径が３６．３〜３７．９ｍｍであり、該コアに対して初期荷重９８Ｎ（１０ｋｇｆ）を負荷した状態から終荷重１２７５Ｎ（１３０ｋｇｆ）を負荷したときまでのたわみ量Ｂが３．０〜３．８ｍｍであり、該コアの表面と中心との硬度差がＪＩＳ−Ｃ硬度で２０より大きい請求項１記載のゴルフボール。
【請求項３】
上記最外層カバーが、（Ａ）熱可塑性ポリウレタン及び（Ｂ）ポリイソシアネート化合物を主成分とする単一な樹脂配合物を射出成形して形成され、上記樹脂配合物中には、少なくとも一部に、一分子中の全てのイソシアネート基が未反応状態で残存してなるポリイソシアネート化合物が存在するものである請求項１又は２記載のゴルフボール。
【請求項４】
上記樹脂配合物に、更に（Ｃ）熱可塑性ポリウレタン以外の熱可塑性エラストマーを配合する請求項３記載のゴルフボール。
【発明の詳細な説明】
【技術分野】
【０００１】
本発明は、少なくともコアと中間層と最外層カバーとを有するマルチピースゴルフボールに関し、特に、プロや上級者用として最適なゴルフボールに関する。
【背景技術】
【０００２】
従来より、プロゴルファーやアマチュア上級者の要求に応えるためのソリッドゴルフボールとして内硬外軟型のスリーピース構造のゴルフボールが提案されている。その一例として、特開平７−２４０８５号公報の内硬外軟のゴルフボールがある。しかしながら、このゴルフボールは、硬いアイオノマー樹脂製のカバーを使用し、そのカバーも比較的厚いため、ドライバー（Ｗ＃１）による飛距離とサンドウェッジ（ＳＷ）によるスピンとのバランスが悪く、耐擦過傷性も悪いものである。
【０００３】
上記提案のゴルフボールより、更に、スピン、飛び、耐久性の面で改良したものとして例えば、特開２００２−７６５号公報、特開２００２−３１５８４８号公報、及び特開２００３−１９０３３０号公報に記載されたゴルフボールがある。しかしながら、これらのゴルフボールでは、Ｗ＃１による飛距離に劣るものである。また、特開２００２−７６５号公報の提案では、耐擦過傷性も悪い。
【０００４】
また、その他の例として、特開２００４−０４９９１３号公報、特開２００２−３４５９９号公報、特開２００５−２２４５１４号公報及び特開２００５−２２４５１５号公報に記載されたゴルフボールが挙げられる。しかしながら、これらのゴルフボールでは、Ｗ＃１による飛びとＳＷによるスピンコントロール性とのバランスに欠けている。
【０００５】
即ち、従来から種々提案されたゴルフボールでは、飛びやスピンコントロール性の改良が未だに不十分である。そのため、飛びとスピンコントロール性のバランスを改良し、更に耐久性を改良したゴルフボールを提供することが望まれている。
【０００６】
【特許文献１】特開平７−２４０８５号公報
【特許文献２】特開２００２−７６５号公報
【特許文献３】特開２００２−３１５８４８号公報
【特許文献４】特開２００３−１９０３３０号公報
【特許文献５】特開２００２−７６５号公報
【特許文献６】特開２００４−０４９９１３号公報
【特許文献７】特開２００２−３４５９９号公報
【特許文献８】特開２００５−２２４５１４号公報
【特許文献９】特開２００５−２２４５１５号公報
【発明の開示】
【発明が解決しようとする課題】
【０００７】
本発明は、上記事情に鑑みなされたもので、プロや上級者が使用するゴルフボールとして、飛びとコントロール性能をより一層改良するとともに、繰り返し打撃時の割れ耐久性や耐擦過傷性についても優れたゴルフボールを提供することを目的とする。
【課題を解決するための手段】
【０００８】
本発明者らは、上記目的を達成するため鋭意検討を重ねた結果、ソリッドコアとこれを被覆する中間層とそれより軟らかいウレタンカバーの最外層を有するゴルフボールにおいて、最外層カバーの表面硬度のＪＩＳ−Ｃ硬度及びその厚さを特定範囲内に設定し、中間層をコアに被覆した球体とコアとの両球体に関し、両球体に特定荷重を負荷したときのたわみ変形量の比を適正化し、かつ中間層とカバーとの関係において、それぞれの表面硬度×厚さの値を求め、その差を適正化することにより、飛びの改善と共に、コントロール性能も大きく改良することができ、繰り返し打撃時の割れ耐久性及び耐擦過傷性にも優れており、プロや上級者向きとして最適なボール性能を発現し得るゴルフボールを見出し、本発明をなすに至ったものである。
【０００９】
即ち、本発明では、
（１）その基本構造において、ソリッドコア、最外層カバー及びこれらの間に配置される中間層を有するマルチピース構造とすること、
（２）プロ・上級者でも使用可能なコントロール性を付与し、かつ耐擦過傷性を改善するために、最外層カバーが熱可塑性ポリウレタンエラストマー等のポリウレタンを主材として形成することが有効であること、
（３）最外層カバーの表面硬度がＪＩＳ−Ｃ硬度で７６以上８８以下であり、最外層カバーの厚さが０．６ｍｍ以上１．０ｍｍ以下であること、即ち、ある程度の軟カバーかつ薄いカバーを実現させること、
（４）中間層をコアに被覆した球体に対して初期荷重９８Ｎ（１０ｋｇｆ）を負荷した状態から終荷重１２７５Ｎ（１３０ｋｇｆ）を負荷したときまでのたわみ量をＡ、コアに対して初期荷重９８Ｎ（１０ｋｇｆ）を負荷した状態から終荷重１２７５Ｎ（１３０ｋｇｆ）を負荷したときまでのたわみ量をＢとしたとき、Ａ／Ｂ値が０．７４以上０．８２以下であること、即ち、中間層にある程度の硬さ、厚みを持たせること、及び
（５）（中間層のＪＩＳ−Ｃ表面硬度×中間層厚さ）−（カバーのＪＩＳ−Ｃ表面硬度×カバー厚さ）の値が９０以上１２０以下であること、即ち、中間層／カバーの構造が内硬外軟にすること（ここで、中間層を厚くするのは中間層を硬くすることに近い意味であること）
により、プロや上級者のように高いヘッドスピードで打撃した時には、飛距離が大きく伸び、非常に良好なスピンコントロール性を付与し得るものであり、更に繰り返し打撃時の割れ耐久性や耐擦過傷性についても優れたものである。
【００１０】
従って、本発明は、下記のゴルフボールを提供する。
［１］ソリッドコアとこれを被覆する中間層とそれより軟らかいウレタンカバーの最外層を有するゴルフボールにおいて、最外層カバーの表面硬度がＪＩＳ−Ｃ硬度で７６以上８８以下であり、最外層カバーの厚さが０．６ｍｍ以上１．０ｍｍ以下であると共に、中間層をコアに被覆した球体に対して初期荷重９８Ｎ（１０ｋｇｆ）を負荷した状態から終荷重１２７５Ｎ（１３０ｋｇｆ）を負荷したときまでのたわみ量をＡ、コアに対して初期荷重９８Ｎ（１０ｋｇｆ）を負荷した状態から終荷重１２７５Ｎ（１３０ｋｇｆ）を負荷したときまでのたわみ量をＢとしたとき、Ａ／Ｂ値が０．７４以上０．８２以下であり、かつ下記の式
（中間層のＪＩＳ−Ｃ表面硬度×中間層厚さ）−
（カバーのＪＩＳ−Ｃ表面硬度×カバー厚さ）
の値が９０以上１２０以下であることを特徴とするゴルフボール。
［２］ソリッドコアの直径が３６．３〜３７．９ｍｍであり、該コアに対して初期荷重９８Ｎ（１０ｋｇｆ）を負荷した状態から終荷重１２７５Ｎ（１３０ｋｇｆ）を負荷したときまでのたわみ量Ｂが３．０〜３．８ｍｍであり、該コアの表面と中心との硬度差がＪＩＳ−Ｃ硬度で２０より大きい［１］記載のゴルフボール。
［３］上記最外層カバーが、（Ａ）熱可塑性ポリウレタン及び（Ｂ）ポリイソシアネート化合物を主成分とする単一な樹脂配合物を射出成形して形成され、上記樹脂配合物中には、少なくとも一部に、一分子中の全てのイソシアネート基が未反応状態で残存してなるポリイソシアネート化合物が存在するものである［１］又は［２］記載のゴルフボール。
［４］上記樹脂配合物に、更に（Ｃ）熱可塑性ポリウレタン以外の熱可塑性エラストマーを配合する［３］記載のゴルフボール。
【発明の効果】
【００１１】
本発明のゴルフボールによれば、飛びを大きく改善し、かつコントロール性も大きく改良し、繰り返し打撃時の割れ耐久性及び耐擦過傷性にも優れたものであり、プロや上級者向きとして最適なボール性能を付与する。
【発明を実施するための最良の形態】
【００１２】
以下、本発明につき更に詳しく説明する。本発明のゴルフボールは、コアと該コアを被覆する１層以上のカバーを有するものであり、本明細書では、便宜上、コアを直接被覆するカバーを中間層、更に、中間層を被覆し、ボール表面側の位置するカバーを最外層カバーと称する。本発明のゴルフボールでは、上記コア，上記中間層及び上記最外層カバーを必須の構成要素とし、これらの層の相互的な作用により、ボール性能を向上させたものである。これらの層の詳細を以下に説明する。
【００１３】
本発明に用いられるコア，中間層及び最外層カバーの詳細を構成部材ごとに以下に説明する。
【００１４】
コアの直径としては、３５．０ｍｍ以上であることが好ましく、更に好ましくは３６．３ｍｍ以上３７．９ｍｍ以下である。コア直径が小さすぎると、相対的にカバーが厚くなるので、十分な反発性が得られない場合がある。逆に、コア直径が大きすぎると、硬い中間層による低スピン化効果が得られない場合がある。
【００１５】
コアのたわみ変形量、即ち、コアに対し、初期荷重９８Ｎ（１０ｋｇｆ）を負荷した状態から終荷重１２７５Ｎ（１３０ｋｇｆ）を負荷したときまでのたわみ量（ｍｍ）は、好ましくは２．８ｍｍ以上、より好ましくは３．０ｍｍ以上、更に好ましくは３．２ｍｍ以上であり、上限値として、好ましくは４．０ｍｍ以下、より好ましくは３．８ｍｍ以下、更に好ましくは３．７ｍｍ以下である。上記範囲より硬すぎると打感が悪くなると共に、特にドライバーなどのボールに大変形が生じるロングショット時にスピンが増えすぎて飛ばなくなることがある。逆に、軟らかすぎると打感が鈍くなると共に、反発が十分でなくなり、飛ばなくなることがある。また、繰り返し打撃による割れ耐久性も悪くなることがある。
【００１６】
コアの表面硬度については、ＪＩＳ−Ｃ硬度で、好ましくは７５以上、より好ましくは８０以上、更に好ましくは８３以上であり、上限値としては、好ましくは９８以下、より好ましくは９５以下、更に好ましくは９２以下である。また、コアの中心硬度については、ＪＩＳ−Ｃ硬度で、好ましくは５４以上、より好ましくは５６以上、更に好ましくは５８以上であり、上限値として、好ましくは６８以下、より好ましくは６６以下、更に好ましくは６４以下である。
【００１７】
また、上記の両硬度差、即ち、コア表面硬度から中心硬度を引いた両硬度差の値は、ＪＩＳ−Ｃ硬度で１５以上が好ましくは、より好ましくは１８以上、更に好ましくは２０以上であり、上限値としては、３６以下が好ましく、より好ましくは３２以下、更に好ましくは３０以下である。このように設定することによりフルショット時のスピン量を低減することができる。つまり、この差が小さすぎると、Ｗ＃１打撃時に低スピン効果が少なく、飛距離が落ちることがある。
【００１８】
上記のような表面硬度やたわみを有するソリッドコアの材料としては、ゴム材を主材として用いることができる。例えば、ゴム材に加えて、共架橋剤、有機過酸化物、不活性充填剤、有機硫黄化合物等を含有するゴム組成物を用いて形成することができる。そして、このゴム組成物の基材ゴムとしては、ポリブタジエンを用いることが好ましい。
【００１９】
上記ゴム成分のポリブタジエンは、そのポリマー鎖中に、シス−１，４−結合を６０質量％以上、好ましくは８０質量％以上、より好ましくは９０質量％以上、最も好ましくは９５質量％以上有することが好適である。分子中の結合に占めるシス−１，４−結合が少なすぎると、反発性が低下する場合がある。
【００２０】
また、上記ポリブタジエンに含まれる１，２−ビニル結合の含有量としては、そのポリマー鎖中に好ましくは２％以下、より好ましくは１．７％以下、更に好ましくは１．５％以下である。１，２−ビニル結合の含有量が多すぎると、反発性が低下する場合がある。
【００２１】
本発明で用いる上記ポリブタジエンとしては、良好な反発性を有するゴム組成物の加硫成形物を得る観点から、希土類元素系触媒又はＶＩＩＩ族金属化合物触媒で合成されたものであることが好ましく、中でも特に希土類元素系触媒で合成されたものであることが好ましい。
【００２２】
このような希土類元素系触媒としては、特に限定されるものではないが、例えば、ランタン系列希土類元素化合物と、有機アルミニウム化合物、アルモキサン、ハロゲン含有化合物、必要に応じルイス塩基とを組み合わせてなる触媒を挙げることができる。
【００２３】
上記ランタン系列希土類元素化合物としては、原子番号５７〜７１の金属ハロゲン化物、カルボン酸塩、アルコラート、チオアルコラート、アミド等を挙げることができる。
【００２４】
本発明においては、特に、ランタン系列希土類元素化合物としてネオジウム化合物を用いたネオジウム系触媒を使用することが、１，４−シス結合が高含量、１，２−ビニル結合が低含量のポリブタジエンゴムを優れた重合活性で得られるので好ましく、これらの希土類元素系触媒の具体例は、特開平１１−３５６３３号公報、特開平１１−１６４９１２号公報、特開２００２−２９３９９６号公報に記載されているものを好適に挙げることができる。
【００２５】
ランタン系列希土類元素化合物系触媒を用いて合成されたポリブタジエンは、ゴム成分中に１０質量％以上、好ましくは２０質量％以上、特に４０質量％以上含有することが反発性を向上させるためには好ましい。
【００２６】
なお、上記ゴム基材には、上記ポリブタジエン以外にも他のゴム成分を本発明の効果を損なわない範囲で配合し得る。上記ポリブタジエン以外のゴム成分としては、上記ポリブタジエン以外のポリブタジエン、その他のジエンゴム、例えばスチレンブタジエンゴム、天然ゴム、イソプレンゴム、エチレンプロピレンジエンゴム等を挙げることができる。
【００２７】
共架橋剤としては、例えば不飽和カルボン酸、不飽和カルボン酸の金属塩等が挙げられる。
【００２８】
不飽和カルボン酸として具体的には、例えばアクリル酸、メタクリル酸、マレイン酸、フマル酸等を挙げることができ、特にアクリル酸、メタクリル酸が好適に用いられる。
【００２９】
不飽和カルボン酸の金属塩としては特に限定されるものではないが、例えば上記不飽和カルボン酸を所望の金属イオンで中和したものが挙げられる。具体的にはメタクリル酸、アクリル酸等の亜鉛塩やマグネシウム塩等が挙げられ、特にアクリル酸亜鉛が好適に用いられる。
【００３０】
上記不飽和カルボン酸及び／又はその金属塩は、上記基材ゴム１００質量部に対し、１０質量部以上であることが好ましく、より好ましくは１５質量部以上、更に好ましくは２０質量部以上、上限として好ましくは６０質量部以下、より好ましくは５０質量部以下、更に好ましくは４５質量部以下、最も好ましくは４０質量部以下配合する。配合量が多すぎると、硬くなりすぎて耐え難い打感になる場合があり、配合量が少なすぎると、反発性が低下してしまう場合がある。
【００３１】
上記有機過酸化物としては市販品を用いることができ、例えば、パークミルＤ（日本油脂（株）製）、パーヘキサ３Ｍ（日本油脂（株）製）、Luperco 231XL（アトケム社製）等を好適に用いることができる。これらは１種を単独であるいは２種以上を併用してもよい。
【００３２】
上記有機過酸化物は、上記基材ゴム１００質量部に対し、０．１質量部以上であることが好ましく、より好ましくは０．３質量部以上、更に好ましくは０．５質量部以上、最も好ましくは０．７質量部以上、上限として５質量部以下であることが好ましく、より好ましくは４質量部以下、更に好ましくは３質量部以下、最も好ましくは２質量部以下配合する。配合量が多すぎたり、少なすぎたりすると好適な打感、耐久性及び反発性を得ることができない場合がある。
【００３３】
不活性充填剤としては、例えば酸化亜鉛、硫酸バリウム、炭酸カルシウム等を好適に用いることができる。これらは１種を単独で用いてもよいし、２種以上を併用してもよい。
【００３４】
不活性充填剤の配合量は、上記基材ゴム１００質量部に対し、１質量部以上であることが好ましく、更に好ましくは５質量部以上、上限として５０質量部以下であることが好ましく、より好ましくは４０質量部以下、更に好ましくは３０質量部以下とする。配合量が多すぎたり、少なすぎたりすると適正な質量、及び好適な反発性を得ることができない場合がある。
【００３５】
更に、必要に応じて老化防止剤を配合することができ、例えば、市販品としてはノクラックＮＳ−６、同ＮＳ−３０（大内新興化学工業（株）製）、ヨシノックス４２５（吉富製薬（株）製）等が挙げられる。これらは１種を単独で用いてもよいし、２種以上を併用してもよい。
【００３６】
該老化防止剤の配合量は上記基材ゴム１００質量部に対し、０質量部以上であることが好ましく、より好ましくは０．０５質量部以上、更に好ましくは０．１質量部以上、上限として３質量部以下であることが好ましく、より好ましくは２質量部以下、更に好ましくは１質量部以下、最も好ましくは０．５質量部以下とする。配合量が多すぎたり、少なすぎたりすると好適な反発性、耐久性を得ることができない場合がある。
【００３７】
上記コアには、ゴルフボールの反発性を向上させ、ゴルフボールの初速度を大きくするため、有機硫黄化合物を配合することが好ましい。
【００３８】
有機硫黄化合物としては、ゴルフボールの反発性を向上させ得るものであれば特に制限されないが、例えばチオフェノール類、チオナフトール類、ハロゲン化チオフェノール類又はそれらの金属塩等が挙げられる。より具体的には、ペンタクロロチオフェノール、ペンタフルオロチオフェノール、ペンタブロモチオフェノール、パラクロロチオフェノール、ペンタクロロチオフェノールの亜鉛塩、ペンタフルオロチオフェノールの亜鉛塩、ペンタブロモチオフェノールの亜鉛塩、パラクロロチオフェノールの亜鉛塩、硫黄数が２〜４のジフェニルポリスルフィド、ジベンジルポリスルフィド、ジベンゾイルポリスルフィド、ジベンゾチアゾイルポリスルフィド、ジチオベンゾイルポリスルフィド等が挙げられ、特に、ペンタクロロチオフェノールの亜鉛塩、ジフェニルジスルフィドが好適に用いられる。
【００３９】
このような有機硫黄化合物の配合量は、上記基材ゴム１００質量部に対し、０．０５質量部以上であることが好ましく、より好ましくは０．１質量部以上である。また、上限として５質量部以下であることが好ましく、より好ましくは４質量部以下、更に好ましくは３質量部以下、最も好ましくは２．５質量部以下であることが推奨される。配合量が多すぎると効果が頭打ちとなり、それ以上の効果が見られなくなる場合があり、配合量が少なすぎると、その配合効果が十分達成されない場合がある。
【００４０】
上記コアを形成する方法としては、特に制限はなく公知の方法を採用することができ、例えば、通常の混練機（例えばバンバリーミキサー、ニーダー及びロール等）を用いてコア用ゴム組成物を混練し、得られたコンパウンドをコア用金型を用いて、加熱圧縮成形などにより形成することができる。また、コア用ゴム組成物の加硫条件は、例えば、加硫温度１００〜２００℃、加硫時間１０〜４０分にて実施することができる。
【００４１】
次に、中間層について下記に説明する。
中間層の厚さについては、好ましくは１．０ｍｍ以上、より好ましくは１．２ｍｍ以上であり、上限値としては、好ましくは２．５ｍｍ以下、より好ましくは２．２ｍｍ以下である。中間層が上記範囲よりも薄すぎると、Ｗ＃１による打撃やアイアンフルショット時のスピンが多くなりすぎ、飛距離が伸びないことがある。また、中間層が上記範囲よりも厚すぎると、打感が硬くなりすぎたり、十分な反発性を確保することができず、飛ばない場合がある。なお、上述した中間層の厚さについては、１層の場合のほかに２層以上に形成した場合も含めた中間層の全体の厚さの数値範囲を意味する。
【００４２】
中間層の表面硬度は、中間層の硬さとその厚さと下地の硬さで決まるものである。その測定方法は、球面である中間層表面に硬度計の針がほぼ垂直になるようにセットし、ＪＩＳ−Ｃ規格により計測することができる。中間層の表面硬度は、特に制限はないが、ＪＩＳ−Ｃ規格で、好ましくは８０以上、より好ましくは８５以上、更に好ましくは９０以上であり、上限値として、好ましくは９８以下、より好ましくは９６以下、更に好ましくは９６以下とすることができる。上記の硬度範囲よりも表面硬度が軟らかすぎると各ショット時にスピン量が増えることにより飛距離が落ちてしまう場合がある。また、打感が軟らかくなり過ぎることがある。逆に、上記の硬度範囲よりも表面硬度が硬過ぎるとスピン量が減り、コントロールがしにくくなったり、打感が硬くなりすぎたり、繰り返し打撃した時の割れ耐久性が悪くなることがある。なお、中間層表面硬度は外層表面硬度より硬くすることが好適である。
【００４３】
中間層をコアに被覆した球体に対して初期荷重９８Ｎ（１０ｋｇｆ）を負荷した状態から終荷重１２７５Ｎ（１３０ｋｇｆ）を負荷したときまでのたわみ量をＡ、コアに対して初期荷重９８Ｎ（１０ｋｇｆ）を負荷した状態から終荷重１２７５Ｎ（１３０ｋｇｆ）を負荷したときまでのたわみ量をＢとしたとき、Ａ／Ｂ値が０．７４以上０．８２以下であることが必要される。これは、実質的に、中間層の硬さと厚みとのバランスを適正化しようとするものである。つまり、Ａ／Ｂ値は、中間層がある程度の硬さと厚みを持つことを意味し、中間層が硬くなりすぎ、かつ厚くなりすぎればＡ／Ｂ値が小さくなり、中間層が軟らかくなりすぎ、或いは、中間層が硬いが薄くなればＡ／Ｂ値が大きくなる。Ａ／Ｂ値が上記範囲よりも小さくなると、ショートゲームでのコントロール性に劣り、打感が硬すぎたり、耐久性に劣ることがある。また、Ａ／Ｂ値が上記範囲よりも大きくなると、スピンが多くなり飛ばなくなることがある。
【００４４】
また、中間層をコアに被覆した球体に対して初期荷重９８Ｎ（１０ｋｇｆ）を負荷した状態から終荷重１２７５Ｎ（１３０ｋｇｆ）を負荷したときまでのたわみ量Ａは、２．３ｍｍ以上であることが好ましく、より好ましくは２．５ｍｍ以上、更に好ましくは２．６ｍｍ以上であり、上限値として、好ましくは３．３ｍｍ以下、より好ましくは３．１ｍｍ以下、更に好ましくは３．０ｍｍ以下である。
【００４５】
上記中間層の材料としては、特に制限はないが、アイオノマー材料を主材とすることが好ましい。具体的には、（商品名）ハイミラン１６０５、同１６０１、サーリン８１２０等のナトリウム中和型アイオノマー樹脂やハイミラン１５５７、同１７０６等の亜鉛中和型アイオノマー樹脂などが挙げられ、これらの１種を単独で又は２種以上併用することができる。
【００４６】
中間層の材料として特に好ましいのは、亜鉛中和型アイオノマー樹脂とナトリウム中和型アイオノマー樹脂とを混合して主材として用いる態様が本発明の目的を達成するうえで望ましい。その配合比率は、亜鉛中和型／ナトリウム中和型（質量比）で２５／７５〜７５／２５、好ましくは３５／６５〜６５／３５、更に好ましくは４５／５５〜５５／４５である。
【００４７】
上記の比率を逸脱すると、ボールの反発性が低くなりすぎて所望の飛びが得られなかったり、常温での繰り返し打撃時の耐久性が悪くなったり、更に低温（零下）での割れ耐久性が悪くなることがある。
【００４８】
なお、上述した中間層材料には、必要に応じて種々の添加剤を配合しても良く、例えば、酸化亜鉛、硫酸バリウム、二酸化チタン等の無機充填剤や顔料、分散剤、老化防止剤、紫外線吸収剤、光安定剤などを加えることができる。
【００４９】
また、中間層は、後述する最外層カバーで使用されるウレタンカバーとの密着性を高めるために、中間層表面は研磨することが好ましい。更に、中間層表面を研磨した後に、その表面にプライマーを塗布するか、中間層材料に密着強化材を添加することが推奨される。
【００５０】
次に、最外層カバーについて説明する。
最外層カバー厚さは、０．６〜１．０ｍｍの範囲内にすることができる。最外層カバーが上記範囲よりも厚すぎると、Ｗ＃１による打撃時に反発が足りなくなったりスピンが多くなったりして飛距離が出なくなることがある。逆に、薄すぎると、耐擦過傷性が悪くなったり、プロや上級者でもコントロール性が不足することがある。
【００５１】
上記最外層カバーの材料としては、コントロール性及び耐擦過傷性の観点からポリウレタンを主材としたものが採用される。本発明のゴルフボールを構成する最外層のカバーは、コントロール性と耐擦過傷性の観点からウレタンカバーを使用するのが好ましいが、上記ポリウレタン組成物にて形成されたカバー材のシート硬度（材料硬度）としては、デュロメータＤ型硬度で４０以上であることが好ましく、より好ましくは４３以上、更に好ましくは４６以上であり、上限値としては、好ましくは６０以下、より好ましくは５７以下、更に好ましくは５４以下である。このカバー材が硬すぎるとアプローチでスピンがかからずにプロや上級者でもコントロール性が不足したり、フィーリングが悪くなると共にウレタン素材の反発性能、耐久性能に劣る場合がある。軟らかすぎるとドライバー打撃時のスピン量が多くなり飛距離が低下する場合がある。
【００５２】
最外層カバーの表面硬度は、最外層カバー材料の硬さと厚さと下地の硬さで決まるものである。ＪＩＳ−Ｃ硬度で７６以上であることが好ましく、より好ましくは７７以上、更に好ましくは７８以上であり、上限値として、好ましくは８８以下、より好ましくは８６以下、更に好ましくは８５以下である。なお、最外層カバーの表面硬度はボールの表面硬度に相当する。上記範囲よりも軟らかすぎるとスピンが掛かりすぎて飛距離が出なくなることがある。逆に、上記範囲よりも硬すぎるとアプローチでスピンがかからずにプロや上級者でもコントロール性が不足することがある。
【００５３】
最外層カバーは、中間層表面硬度より軟らかくすることが好ましい。その程度はＪＩＳ−Ｃ硬度で２以上であることが好ましく、より好ましくは４以上、更に好ましくは６以上であり、上限値としては、好ましくは２０以下、より好ましくは１９以下、更に好ましくは１８以下である。その差が小さすぎるとアプローチでスピンが掛からずにプロや上級者でもコントロール性が不足することがある。逆に、その差が大きすぎると反発性が不足したり、フルショット時にスピンが掛かりすぎて所望の飛距離が得られなくなることがある。
【００５４】
本発明における最外層カバーの好適な例としては、（Ａ）熱可塑性ポリウレタン及び（Ｂ）ポリイソシアネート化合物を主成分とする樹脂配合物が好適に挙げられる。
【００５５】
本発明の効果を十分有効に発揮させるためには、必要十分量の未反応のイソシアネート基がカバー樹脂材料中に存在すればよく、具体的には、上記の（Ａ）成分と（Ｂ）成分とを合わせた合計質量が、カバー層全体の質量の６０％以上であることが推奨されるものであり、より好ましくは、７０％以上である。上記（Ａ）成分及び（Ｂ）成分については以下に詳述する。
【００５６】
上記（Ａ）熱可塑性ポリウレタンについて述べると、その熱可塑性ポリウレタンの構造は、長鎖ポリオールである高分子ポリオール（ポリメリックグリコール）からなるソフトセグメントと、鎖延長剤およびポリイソシアネート化合物からなるハードセグメントとを含む。ここで、原料となる長鎖ポリオールとしては、従来から熱可塑性ポリウレタンに関する技術において使用されるものはいずれも使用でき、特に制限されるものではないが、例えば、ポリエステルポリオール、ポリエーテルポリオール、ポリカーボネートポリオール、ポリエステルポリカーボネートポリオール、ポリオレフィン系ポリオール、共役ジエン重合体系ポリオール、ひまし油系ポリオール、シリコーン系ポリオール、ビニル重合体系ポリオールなどを挙げることができる。これらの長鎖ポリオールは１種類のものを使用してもよいし、２種以上を併用してもよい。これらのうちでも、反発弾性率が高く低温特性に優れた熱可塑性ポリウレタンを合成できる点で、ポリエーテルポリオールが好ましい。
【００５７】
上記のポリエーテルポリオールとしては、例えば、環状エーテルを開環重合して得られるポリ（エチレングリコール）、ポリ（プロピレングリコール）、ポリ（テトラメチレングリコール）、ポリ（メチルテトラメチレングリコール）などを挙げることができる。ポリエーテルポリオールとしては１種類のものを使用してもよいし、２種以上を併用してもよい。これらのうちでも、ポリ（テトラメチレングリコール）および／またはポリ（メチルテトラメチレングリコール）が好ましい。
【００５８】
これらの長鎖ポリオールの数平均分子量としては１，５００〜５，０００の範囲内であることが好ましい。かかる数平均分子量を有する長鎖ポリオールを使用することにより、上記した反発性や生産性などの種々の特性に優れた熱可塑性ポリウレタン組成物からなるゴルフボールを確実に得ることができる。長鎖ポリオールの数平均分子量は、１，７００〜４，０００の範囲内であることがより好ましく、１，９００〜３，０００の範囲内であることが更に好ましい。
【００５９】
なお、上記の長鎖ポリオールの数平均分子量とは、ＪＩＳ  Ｋ−１５５７に準拠して測定した水酸基価に基づいて算出した数平均分子量である。
【００６０】
鎖延長剤としては、従来の熱可塑性ポリウレタンに関する技術において使用されるものを好適に用いることができ、例えば、イソシアネート基と反応し得る活性水素原子を分子中に２個以上有する分子量４００以下の低分子化合物であることが好ましい。鎖延長剤としては、１，４−ブチレングリコール、１，２−エチレングリコール、１，３−ブタンジオール、１，６−ヘキサンジオール、２，２−ジメチル−１，３−プロパンジオール等が挙げられるが、これらに限定されるものではない。鎖延長剤としては、これらのうちでも、炭素数２〜１２の脂肪族ジオールが好ましく、１，４−ブチレングリコールがより好ましい。
【００６１】
ポリイソシアネート化合物としては、従来の熱可塑性ポリウレタンに関する技術において使用されるものを好適に用いることができ、特に制限はない。具体的には、４，４’−ジフェニルメタンジイソシアネート、２，４−（又は）２，６−トルエンジイソシアネート、ｐ−フェニレンジイソシアネート、キシリレンジイソシアネート、ナフチレン１，５−ジイソシアネート、テトラメチルキシレンジイソシアネート、水添キシリレンジイソシアネート、ジシクロヘキシルメタンジイソシアネート、テトラメチレンジイソシアネート、ヘキサメチレンジイソシアネート、イソホロンジイソシアネート、ノルボルネンジイソシアネート、トリメチルヘキサメチレンジイソシアネート、ダイマー酸ジイソシアネートからなる群から選択された１種又は２種以上を用いることができる。ただし、イソシアネート種によっては射出成形中の架橋反応をコントロールすることが困難なものがある。本発明においては生産時の安定性と発現される物性とのバランスとの観点から、芳香族ジイソシアネートである４，４’−ジフェニルメタンジイソシアネートが最も好ましい。
【００６２】
上記（Ａ）成分の熱可塑性ポリウレタンとして最も好ましいものは、長鎖ポリオールとしてポリエーテルポリオール、鎖延長剤として脂肪族ジオール、ポリイソシアネート化合物として芳香族ジイソシアネートを用いて合成される熱可塑性ポリウレタンであって、上記ポリエーテルポリオールが数平均分子量１，９００以上のポリテトラメチレングリコール、上記鎖延長剤が１，４−ブチレングリコール、上記芳香族ジイソシアネートが４，４’−ジフェニルメタンジイソシアネートのものであるが、特にこれらに限られるものではない。
【００６３】
また、上記ポリウレタン形成反応における活性水素原子：イソシアネート基の配合比は、上記した反発性、スピン性能、耐擦過傷性および生産性などの種々の特性がより優れた熱可塑性ポリウレタン組成物からなるゴルフボールを得ることができるよう、好ましい範囲にて調整することができる。具体的には、上記の長鎖ポリオール、ポリイソシアネート化合物及び鎖延長剤を反応させて熱可塑性ポリウレタンを製造するに当たり、長鎖ポリオールと鎖延長剤とが有する活性水素原子１モルに対して、ポリイソシアネート化合物に含まれるイソシアネート基が０．９５〜１．０５モルとなる割合で各成分を使用することが好ましい。
【００６４】
上記（Ａ）成分の熱可塑性ポリウレタンの製造方法は特に限定されず、長鎖ポリオール、鎖延長剤およびポリイソシアネート化合物を使用して、公知のウレタン化反応を利用して、プレポリマー法、ワンショット法のいずれで製造してもよい。そのうちでも、実質的に溶剤の不存在下に溶融重合することが好ましく、特に多軸スクリュー型押出機を用いて連続溶融重合により製造することが好ましい。
【００６５】
具体的な（Ａ）成分の熱可塑性ポリウレタンとしては市販品を用いることもでき、例えば、パンデックスＴ８２９５，同Ｔ８２９０，同Ｔ８２６０，同Ｔ８２９５（いずれもディーアイシーバイエルポリマー社製）などが挙げられる。
【００６６】
次に、（Ａ）成分と（Ｂ）成分とからなる単一な樹脂配合物中では、上記（Ｂ）成分として用いられるポリイソシアネート化合物の少なくとも一部が、一分子中の全てのイソシアネート基が未反応状態で残存している状態にあることが必要である。即ち、単一な樹脂配合物中に一分子中のすべてのイソシアネート基が完全にフリーな状態であるポリイソシアネート化合物が存在すればよく、このようなポリイソシアネート化合物と、一分子中の一部がフリーな状態のポリイソシアネート化合物とが併存していてもよい。
【００６７】
このポリイソシアネート化合物としては、特に制限はないが、各種のイソシアネートを採用することができ、具体的には、４，４’−ジフェニルメタンジイソシアネート、２，４−（又は）２，６−トルエンジイソシアネート、ｐ−フェニレンジイソシアネート、キシリレンジイソシアネート、ナフチレン１，５−ジイソシアネート、テトラメチルキシレンジイソシアネート、水添キシリレンジイソシアネート、ジシクロヘキシルメタンジイソシアネート、テトラメチレンジイソシアネート、ヘキサメチレンジイソシアネート、イソホロンジイソシアネート、ノルボルネンジイソシアネート、トリメチルヘキサメチレンジイソシアネート、ダイマー酸ジイソシアネートからなる群から選択された１種又は２種以上を用いることができる。上記のイソシアネートの群のうち、４，４’−ジフェニルメタンジイソシアネート、ジシクロヘキシルメタンジイソシアネート及びイソホロンジイソシアネートを採用することが、（Ａ）成分の熱可塑性ポリウレタンとの反応に伴う粘度上昇等による成形性への影響と、得られるゴルフボールカバー材料の物性とのバランスとの観点から好適である。
【００６８】
本発明において、必須成分ではないが、上記（Ａ）及び（Ｂ）成分に、（Ｃ）成分として、上記熱可塑性ポリウレタン以外の熱可塑性エラストマーを配合することができる。この（Ｃ）成分を上記樹脂配合物に配合することにより、樹脂配合物の更なる流動性の向上や反発性、耐擦過傷性等、ゴルフボールカバー材として要求される諸物性を高めることができる。
【００６９】
上記（Ｃ）成分として、上記熱可塑性ポリウレタン以外の熱可塑性エラストマーとして、具体的には、ポリエステルエラストマー、ポリアミドエラストマー、アイオノマー樹脂、スチレンブロックエラストマー、水添スチレンブタジエンゴム、スチレン−エチレン・ブチレン−エチレンブロック共重合体又はその変性物、エチレン−エチレン・ブチレン−エチレンブロック共重合体又はその変性物、スチレン−エチレン・ブチレン−スチレンブロック共重合体又はその変性物、ＡＢＳ樹脂、ポリアセタール、ポリエチレン及びナイロン樹脂から選ばれ、その１種又は２種以上を用いることができる。特に、生産性を良好に維持しつつ、反発性や耐擦過傷性が向上することなどの理由から、ポリエステルエラストマー、ポリアミドエラストマー及びポリアセタールを採用することが好適である。
【００７０】
上記（Ａ）、（Ｂ）及び（Ｃ）成分の組成比については、特に制限はないが、本発明の効果を十分に有効に発揮させるためには、質量比で（Ａ）：（Ｂ）：（Ｃ）＝１００：２〜５０：０〜５０であることが好ましく、更に好ましくは、（Ａ）：（Ｂ）：（Ｃ）＝１００：２〜３０：８〜５０（質量比）とすることである。
【００７１】
上記（Ａ）〜（Ｃ）成分を混合して樹脂配合物を作成する方法については、特に制限はないが、ポリイソシアネート化合物のうち、少なくとも一部に、全てのイソシアネート基が未反応状態で残存するポリイソシアネート化合物が存在するような条件を選択することが好適である。具体的には、窒素ガス等の不活性ガスや真空状態で上記各成分を混合すること等の処置を講ずることが望ましい。また、この樹脂配合物は、その後に金型に配置されたコア周囲に射出成形されることになり、その取り扱いを円滑かつ容易に行う理由から、長さ１〜１０ｍｍ、直径０．５〜５ｍｍのペレット状に形成することが好ましい。この樹脂ペレット中には、未反応状態のイソシアネート基が残存しており、コアに射出成形している間やその後のアニーリング等の後処理により、未反応イソシアネート基は（Ａ）成分や（Ｃ）成分と反応して架橋物を形成する。
【００７２】
最外層カバーの樹脂材料には、必要に応じて、上記の熱可塑性ポリウレタンを構成する成分以外の種々の添加剤を配合することができ、例えば顔料、分散剤、酸化防止剤、耐光安定剤、紫外線吸収剤、離型剤等を適宜配合することができる。
【００７３】
なお、射出成形を行う場合、樹脂供給部から金型内に至る樹脂経路の一部又は全ての個所において、窒素等の不活性ガス又は低露点ドライエア等の低温度ガスによるパージまたは真空処理等により低湿度環境下で成形を行うことが望ましいが、これに限定されるものではない。また、樹脂搬送時の圧送媒体としても、低露点ドライエアまたは窒素ガス等の低湿度ガスが好ましいが、これらに限定されるものではない。上記の低湿度環境下で成形を行うことにより、樹脂が金型内部に充填される前のイソシアネート基の反応の進行を抑制し、ある程度イソシアネート基が未反応状態の形態のポリイソシアネートを樹脂成形物に含めることにより、不要な粘度上昇等の変動要因を減少させ、また、実質的な架橋効率を向上させることができる。
【００７４】
なお、コア周囲に射出成形する前の樹脂配合物中における未反応状態のポリイソシアネート化合物の存在を確認する手法としては、該ポリイソシアネート化合物のみを選択的に溶解させる適当な溶媒により抽出し、確認する手法等考えられるが、簡便な方法としては不活性雰囲気下での示差熱熱重量同時測定（ＴＧ−ＤＴＡ測定）により確認する手法が挙げられる。例えば、本発明で用いられる樹脂配合物（カバー材料）を窒素雰囲気下、昇温速度１０℃／ｍｉｎにて加熱していくと、約１５０℃程度から緩やかなジフェニルメタンジイソシアネートの重量減少を確認することができる。一方、熱可塑性ポリウレタン材料とイソシアネート混合物との反応を完全に行った樹脂サンプルでは約１５０℃からの重量減少は確認されず、２３０〜２４０℃程度からの重量減少を確認することができる。
【００７５】
上記のように樹脂配合物を成形した後、アニーリングを行って架橋反応を更に進行させ、ゴルフボールカバーとしての特性を更に改良することも可能である。アニーリングとは、一定環境下で一定期間熟成させることをいう。
【００７６】
上記のカバー層を成形する方法としては、例えば、射出成形機に上述の樹脂配合物を供給し、コアの周囲に溶融した樹脂配合物を射出することによりカバー層を成形することができる。この場合、成形温度としては熱可塑性ポリウレタン等の種類によって異なるが、１５０〜２５０℃の範囲にすることが好適である。
【００７７】
また、本発明における最外層カバーの適用材料として、上記（Ａ）〜（Ｃ）成分からなるウレタン樹脂配合物に代えて、下記成分（Ｅ）及び（Ｆ）を主成分とするカバー成形材料により形成されたウレタン樹脂材料を採用することも可能である。
（Ｅ）熱可塑性ポリウレタン材料
（Ｆ）１分子中に官能基として２つ以上のイソシアネート基を持つイソシアネート化合物（ｆ−１）を、イソシアネートと実質的に反応しない熱可塑性樹脂（ｆ−２）中に分散させたイソシアネート混合物
【００７８】
なお、上記（Ｅ）のポリウレタン材料は、上記（Ａ）成分について説明した上記の技術範囲内で用いられる。
【００７９】
（Ｆ）イソシアネート混合物
イソシアネート混合物（Ｆ）は、１分子中に官能基として２つ以上のイソシアネート基を持つイソシアネート化合物（ｆ−１）を、イソシアネートと実質的に反応しない熱可塑性樹脂（ｆ−２）中に分散させたものである。ここで、上記イソシアネート化合物（ｆ−１）としては、従来の熱可塑性ポリウレタン材料に関する技術において使用されるものを好適に用いることができ、例えば４，４’−ジフェニルメタンジイソシアネート、２，４−トルエンジイソシアネート、２，６−トルエンジイソシアネートなどの芳香族ジイソシアネートや、ヘキサメチレンジイソシアネートなどの脂肪族ジイソシアネート等が挙げられるが、これらに限定されるものではない。ただし、反応性、作業安全性の面から、４，４’−ジフェニルメタンジイソシアネートが最適である。
【００８０】
また、上記熱可塑性樹脂（ｆ−２）としては、吸水性が低く、熱可塑性ポリウレタン材料との相溶性に優れた樹脂が好ましい。このような樹脂として、例えばポリスチレン樹脂、ポリ塩化ビニル樹脂、ＡＢＳ樹脂、ポリカーボネート樹脂、ポリエステルエラストマー（ポリエーテル・エステルブロック共重合体、ポリエステル・エステルブロック共重合体等）が挙げられるが、反発弾性、強度の点からポリエステルエラストマー、中でもポリエーテル・エステルブロック共重合体が特に好ましい。
【００８１】
イソシアネート混合物（Ｆ）における熱可塑性樹脂（ｆ−２）：イソシアネート化合物（ｆ−１）の配合比は、質量比で１００：５〜１００：１００、特に１００：１０〜１００：４０であることが好ましい。熱可塑性樹脂（ｆ−２）に対するイソシアネート化合物（ｆ−１）の配合量が少なすぎると、熱可塑性ポリウレタン材料（Ｅ）との架橋反応に充分な添加量を得るためにはより多くのイソシアネート混合物（Ｆ）を添加しなくてはならず、熱可塑性樹脂（ｆ−２）の影響が大きく作用することでカバー成形材料の物性が不充分となる。熱可塑性樹脂（ｆ−２）に対するイソシアネート化合物（ｆ−１）の配合量が多すぎると、イソシアネート化合物（ｆ−１）が混練り中にすべり現象を起こし、イソシアネート混合物（Ｆ）の合成が困難となる。
【００８２】
イソシアネート混合物（Ｆ）は、例えば、熱可塑性樹脂（ｆ−２）にイソシアネート化合物（ｆ−１）を配合し、これらを温度１３０〜２５０℃のミキシングロールまたはバンバリーミキサーで充分に混練して、ペレット化または冷却後粉砕することにより得ることができる。イソシアネート混合物（Ｆ）としては、市販品を好適に用いることができ、例えば大日精化工業（株）製クロスネートＥＭ３０などが挙げられる。
【００８３】
上記のカバーの形成方法としては、例えば、熱可塑性ポリウレタン材料（Ｅ）にイソシアネート混合物（Ｆ）を添加してドライミキシングし、この混合物を用いて射出成形機によりコアの周囲にカバーを成形することができる。成形温度は熱可塑性ポリウレタン材料（Ｅ）の種類によって異なるが、通常１５０〜２５０℃の範囲で行われる。
【００８４】
本発明において、最外層カバーを上述したカバー成形材料によって形成した場合には、より優れたフィーリング、コントロール性、耐カット性、耐擦過傷性、繰り返し打撃したときの割れ耐久性を有するゴルフボールを得ることができる。
【００８５】
上記の中間層及び最外層カバーを形成する方法は、通常のゴルフボール用カバーの成形方法と同様、射出成形やコンプレッション成形等の公知の各種方法を採用することができ、その射出温度や時間等の諸条件についても通常採用される範囲で適宜選定することにより中間層及び最外層カバーを容易に形成することができる。
【００８６】
本発明において、（中間層のＪＩＳ−Ｃ表面硬度×中間層厚さ）−（カバーのＪＩＳ−Ｃ表面硬度×カバー厚さ）の値は、中間層−カバーが内硬外軟の構造を意味し、その要素として硬度だけではなく各層の厚さを含めて意味するものである。上記の値は９０以上１２０以下であることが要求される。上記値が９０よりも小さくなると、スピンが多くなり飛ばなくなることがある。また、上記値が１２０を超えると、ショートゲームでのコントロール性に劣り、打感が硬すぎたり、耐久性に劣ることがある。
【００８７】
また、上記最外層カバーの外表面には多数のディンプルを形成することができる。この最外層カバーの外表面に配置されるディンプルについては、好ましくは２８０個以上３６０個以下、より好ましくは３００個以上３５０個以下、更に好ましくは３２０個以上３４０以下具備することができる。ディンプルの個数が上記範囲より多くなると、ボールの弾道が低くなり飛距離が出なくなることがある。逆に、ディンプル個数が少なくなると、ボールの弾道が高くなり、風の影響を受けやすくなり、ゴルフが難しくなることがある。
【００８８】
ディンプルの形状については、円形や非円形、例えば、各種多角形、デュードロップ形、その他楕円形など１種類又は２種類以上を組み合わせて適宜使用することができる。例えば、円形ディンプルを使用する場合には、直径は、好ましくは２．５ｍｍ以上６．５ｍｍ以下とすることができ、また、ディンプルの縁で囲まれた平面からの深さは、好ましくは０．０８ｍｍ以上０．３０ｍｍ以下とすることができる。
【００８９】
各々のディンプルの縁に囲まれた平面下のディンプルの空間体積を、上記平面を底面とし、かつこの底面からのディンプルの最大深さを高さとする円柱体積で除した値（Ｖ0）は、ボールの弾道の適正化を図る点から好ましくは０．３５〜０．８０とすることができる。
【００９０】
空気力学特性を十分に発揮し得る目的により、ディンプルがゴルフボールの球面に占めるディンプル占有率、即ち、ディンプルの縁に囲まれた平面の面縁で定義されるディンプル面積の合計が、ディンプルが存在しないと仮定したボール球面積に占める割合（ＳＲ）を好ましくは６０％以上９０％以下とすることができる。
【００９１】
また、ディンプルの縁に囲まれた平面から下方に形成されるディンプル容積の合計がディンプルが存在しないと仮定したボール球容積に占める値（ＶＲ）は、好ましくは０．６〜１％とすることができる。この範囲を逸脱すると、良好な弾道が得られなくなる。
【００９２】
なお、本発明のゴルフボールの直径は、好ましくは４２．６７ｍｍ以上、より好ましくは４２．６７〜４２．７５ｍｍ、重さは好ましくは４５．０〜４５．９ｇに形成することができる。
【実施例】
【００９３】
以下、実施例と比較例を示し、本発明を具体的に説明するが、本発明は下記の実施例に制限されるものではない。
【００９４】
〔実施例１〜７、比較例１〜６〕
実施例１〜７及び比較例１〜６におけるゴルフボールを作成するに際し、下記表１に示す配合のゴム材料を用意した。このゴム組成物をニーダー又はロールにて適宜混練した後、いずれも１５７℃、１５分にて加硫して各例のソリッドコアを作成した。なお、下記表中の各材料の数字は質量部で表される。
【００９５】
【表１】
2008119461.tif 000002
＊１  ポリブタジエン…ＪＳＲ  ＢＲ７３０
＊２  過酸化物…ジクミルパーオキサイド  商品名パークミルＤ（日本油脂社製）
【００９６】
次に、各実施例・比較例のソリッドコアの周囲に、表２に記載された中間層(1)又は(2)を射出成形して中間層を形成し、その後、更に中間層の表面上に、同表に記載されたカバー材(3)〜(6)を射出成形して、スリーピースゴルフボールを得た。なお、カバー材(3)〜(6)は、表２に示した各原料（単位：質量部）を二軸スクリュー型押出機により窒素ガス雰囲気下で混練りし、長さ３ｍｍ、直径１〜２ｍｍのペレット状カバー樹脂配合物を作成し、次いで、射出成形時に、材料経路を真空乾燥処理した。
【００９７】
【表２】
2008119461.tif 000003
※上記の数字は質量部を示す。
【００９８】
上記の商品名の内容は下記の通りである。
・ハイミラン１６０５，ハイミラン１５５７，ハイミラン１７０６：アイオノマー樹脂（
三井デュポンポリケミカル社製）
・ダイナロン６１００Ｐ：ブロックコポリマー、ブタジエン−スチレン共重合体水素添加
物（日本合成ゴム製）
・ベヘニン酸：ＮＡＡ２２２−Ｓビーズ指定（日本油脂社製）
・水酸化カルシウム：ＣＬＳ−Ｂ指定（白石工業社製）
・ポリイソシアネート化合物：４，４’−ジフェニルメタンジイソシアネート
・熱可塑性エラストマー：熱可塑性ポリエーテルエステルエラストマー「ハイトレル４０
０１」（東レ・デュポン社製）を使用した。
・ポリエチレンワックス：「サンワックス１６１Ｐ」（三洋化成社製）
・熱可塑性ポリウレタン１：「パンデックスＴ８２９５」と「パンデックスＴ８２９０」
とを質量比２５／７５で使用。いずれもディーアイシーバイエルポリマー社の製品。
・熱可塑性ポリウレタン２：「パンデックスＴ８２９５」（ディーアイシーバイエルポリ
マー社製）ＭＤＩ−ＰＴＭＧタイプ熱可塑性ポリウレタン，ＪＩＳ−Ａ型硬度「９７」
，反発弾性率４４％
・熱可塑性ポリウレタン３：「パンデックスＴ８２９０」（ディーアイシーバイエルポリ
マー社製）ＭＤＩ−ＰＴＭＧタイプ熱可塑性ポリウレタン，ＪＩＳ−Ａ型硬度「９３」
，反発弾性率５２％
・熱可塑性ポリウレタン４：「パンデックスＴ８２６０」と「パンデックスＴ８２９５」
とを質量比５０／５０で使用。いずれもディーアイシーバイエルポリマー社の製品。な
お、「パンデックスＴ８２６０」は、ＭＤＩ−ＰＴＭＧタイプ熱可塑性ポリウレタン，
デュロメータＤ型硬度「５６」、反発弾性率４６％
【００９９】
得られた各実施例及び比較例のゴルフボールの諸物性及び、飛び、フィーリング及び耐久性の評価結果を表３及び表４に示した。
【０１００】
【表３】
2008119461.tif 000004
【０１０１】
【表４】
2008119461.tif 000005
【０１０２】
たわみ変形量
（１）コアに対し、初期荷重９８Ｎ（１０ｋｇｆ）を負荷した状態から終荷重１２７５Ｎ
（１３０ｋｇｆ）を負荷したときまでの変形量（ｍｍ）を計測した。
（２）コアに中間層を被覆した球体に対し、初期荷重９８Ｎ（１０ｋｇｆ）を負荷した状
態から終荷重１２７５Ｎ（１３０ｋｇｆ）を負荷したときまでの変形量（ｍｍ）を
計測した。
【０１０３】
コア表面のＪＩＳ−Ｃ硬度＆コア中心のＪＩＳ−Ｃ硬度
コア表面については、球状のコアの表面部分に垂直になるように硬度計をセットしてＪＩＳ−Ｃ硬度規格に基づいて硬度を計測した。ＪＩＳ−Ｃ硬度の値で示される。
コア中心については、コアを半球状にカットして断面を平面にして中心部分に硬度計の針を垂直に押し当てて測定した。ＪＩＳ−Ｃ硬度の値で示される。
【０１０４】
中間層を被覆した球体の表面硬度（ＪＩＳ−Ｃ硬度）
球面である中間層表面に硬度計の針がほぼ垂直になるようにセットし、ＪＩＳ−Ｃ硬度規格に準じて計測した。
【０１０５】
カバーの表面硬度（ＪＩＳ−Ｃ硬度）
上記の球体にカバーを被覆したボールの表面（即ち、カバー表面）のうちディンプルでない部分に硬度計の針がほぼ垂直になるようにセットし、ＪＩＳ−Ｃ硬度規格に準じて計測した。
【０１０６】
飛び
ドライバー（Ｗ＃１）としてブリヂストンスポーツ社製，「TourStage X-Drive Type 405」（ロフト角９．５°）を打撃ロボットに装着し、ＨＳ５０ｍ／ｓにて打撃した時の飛距離を測定し、下記の基準により評価した。
○：２５５ｍ以上
×：２５５ｍ未満
【０１０７】
アプローチスピン
サンドウェッジ（ＳＷ）を用い、ＨＳ１６ｍ／ｓにて実打した時のアプローチスピン量を測定し、下記の基準により評価した。
○：６０００ｒｐｍ以上
×：６０００ｒｐｍ未満
【０１０８】
フィーリング
トップアマチュアゴルフアー３人がボールを打撃し、下記の基準により官能評価した。
○：良好な打感
×：硬すぎる、または軟らかすぎる
【０１０９】
繰り返し打撃耐久性
ドライバー（Ｗ＃１）としてブリヂストンスポーツ社製，「TourStage X-Drive Type 405」（ロフト角９．５°）を打撃ロボットにセットし、ＨＳ５０ｍ／ｓにて繰り返し打撃し、反発性が連続して３％低下した時の回数で判断した。
○：８０回以上
×：８０回未満
【０１１０】
耐擦過傷性
ピッチングサンドウエッジ（ＰＷ）を打撃ロボットにセットし、ＨＳ＝３５ｍ／ｓにて一回打撃した。そのボールの表面状態を目視により下記の基準に従って判断した。
○：まだ使える
×：もう使用に耐えない
【０１１１】
比較例１では、コア径が大きく式Ｉの値が大きくなるため、ドライバー（Ｗ＃１）での飛距離が劣る。比較例２では、最外層の表面硬度が硬く、かつ式ＩＩが小さいためサンドウエッジ（ＳＷ）でのコントロール性能劣り、耐擦過傷性も劣る。比較例３では、カバー厚が薄く、かつ式ＩＩの値が大きくなるためにＳＷでのコントロール性が劣り、耐擦過傷性も劣る。比較例４では、式ＩＩの値が小さく、Ｗ＃１での飛距離が出ない。比較例５では、コアが軟らかいためＷ＃１で飛距離が少なく、Ｗ＃１での打感が軟らかすぎる。比較例６では、コア外径が小さく、式Ｉ，ＩＩが範囲外となりパターでの打感が悪い。